(57)【要約】      （修正有）【課題】負極の膨張による、外装容器の破断を防止することができる空気電池の提供。【解決手段】空気電池１００１は、外装容器の主壁５０１、５０６に、空気極である放電用正極１００と、金属負極３００とを収容する。活物質層３０２、３０３における活物質の厚みは、負極集電体３０１のうち、負極用リード端子３１１が取り付けられた一方端部の直近の部分でもっとも薄く、直近の部分を除く部分において、他方端部に向けて増加する。【選択図】図３
2019204677.tif 000002
【特許請求の範囲】
【請求項１】
通気孔を有する層、及び、撥水性を有する層を含む多層構造体の外装容器に、電解液と、空気極である正極と、負極とを収容した空気電池であって
前記負極は、集電体と、前記集電体の一方端部に取り付けられたリード端子と、当該集電体の残りの部分に形成された活物質層とで構成され、
前記活物質層は、前記集電体のうち、前記リード端子の取り付け位置側から離れる方向に向けて厚みが増加する部分を有する
ことを特徴とする空気電池。
【請求項２】
前記活物質層は、前記リード端子の取り付け位置直近部分でもっとも薄く、リード端子の取り付け位置の直近部分を除く部分で、前記集電体の他方端部に向けて、厚みが増加する部分を有する
ことを特徴とする請求項１に記載の空気電池。
【請求項３】
前記活物質層の表面と前記正極の間隔が前記リード端子の取り付け位置から離れるにつれて、狭くなる部分を有する
ことを特徴とする請求項１または２に記載の空気電池。
【請求項４】
前記負極は、袋状体に覆われた状態で、電解液とともに外装容器に収容されており、
前記袋状体は、前記活物質の反応生成物を透過せず、電解液を透過する隔膜であり、絶縁性を有し、
前記リード端子は、前記袋状態から外部に突出している
ことを特徴とする請求項１〜３の何れか１つに記載の空気電池。
【請求項５】
前記袋状体は底部にまち面を有する
ことを特徴とする請求項４に記載の空気電池。
【請求項６】
前記活物質層は、前記集電体の一方側の面と、他方側の面とに形成されており、前記正極は、前記集電体の一方側の面に対向する第１正極と、他方側の面に対向する第２正極とで構成され、
前記第１、第２正極は、放電用正極であり、放電反応のための触媒と、触媒を坦持した多孔性担体とで構成される触媒層を含む
ことを特徴とする請求項１〜５の何れか１つに記載の空気電池。
【請求項７】
前記活物質層は、前記集電体の一方側の面に形成されており、前記正極は放電用正極であり、前記集電体の一方側の面に対向しており、放電反応のための触媒と、触媒を坦持した多孔性担体とで構成される触媒層を含み、
前記集電体の他方側の面は、外装容器に添着されている
ことを特徴とする請求項１〜５の何れか１つに記載の空気電池。
【請求項８】
前記活物質層は、前記集電体の一方側の面に形成されており、前記正極は放電用正極であり、前記集電体の一方側の面に対向しており、放電反応のための触媒と、触媒を坦持した多孔性担体とで構成される触媒層を含み、
前記集電体の他方側の面は、充電用正極と対向している
ことを特徴とする請求項１〜５の何れか１つに記載の空気電池。
【請求項９】
前記負極のうち、リード端子が取り付けられた一方端部を除く部分は、リード端子に近い側の第１層領域と、リード端子に遠い側の第２層領域とで構成され、
前記集電体の他方端部に向けて活物質の厚みが増加する部分は、第２層領域に位置し、当該頂点部で活物質層を切断した場合の断面積は、第１層領域の何れの部分で活物質層を切断した場合の断面積よりも大きい
ことを特徴とする請求項１記載の空気電池。
【請求項１０】
前記第１領域は、前記負極リード端子の取り付け位置から他端までの１／２以下までの範囲であり、
前記第２領域は、負極リード端子の取り付け位置から１／２以上の範囲である
ことを特徴とする請求項９に記載の金属空気電池。
【請求項１１】
空気電池の製造方法であって、
集電体の一方端部にリード端子を取り付け、残りの部分に活物質層を形成する形成工程、
通気孔を有する層、及び、撥水性を有する層を含む多層構造体の外装容器に、負極と、正極とを収容する収容工程、
前記外装容器に電解液を注入する注入工程を含み、
前記形成工程において前記活物質層を形成するにあたって、前記リード端子の取り付け位置側から離れる方向に向けて前記活物質層の厚みが増す部分を形成する
ことを特徴とする空気電池の製造方法。
【請求項１２】
前記形成工程において、活物質層を形成するにあたって、前記リード端子取り付け位置直近の部分が最も薄く、前記リード端子の取り付け位置直近部分を除く部分で、前記集電体の他方端部に向けて前記活物質層の厚みを増加する部分を形成する
ことを特徴とする請求項１１の空気電池の製造方法。
【請求項１３】
前記形成工程は、底部にまち面を有する袋状体に、活物質又はその反応生成物を注入して、固形化することで、前記集電体の他方端部に向けて活物質の厚みが増す部分を前記活物質層に形成し、
前記収容工程は、前記活物質層を袋状体で覆って、外装容器に収容し、
前記袋状体は、前記活物質の反応生成物を透過せず、電解液を透過する隔膜であり、絶縁性を有する
ことを特徴とする請求項１１または１２に記載の空気電池の製造方法。
【請求項１４】
前記形成工程は、前記活物質又はその反応生成物を固形化したものを前記集電体に取り付けることで、前記集電体の他方端部に向けて活物質の厚みが増す部分を前記活物質層に形成した上、袋状体で覆い、
前記袋状体は、前記活物質の反応生成物を透過せず、電解液を透過する隔膜であり、絶縁性を有する
ことを特徴とする請求項１１〜１３の何れか１つに記載の空気電池の製造方法。
【請求項１５】
前記形成工程では、前記集電体の一方側の面と、他方側の面とに活物質層を形成し、
前記正極は第１正極、第２正極で構成され、
前記収容工程は、第１正極に、前記集電体の一方側の面に対向させ、第２正極に、他方側の面に対向させて、第１正極、第２正極、負極を外装容器に収容し、
前記第１、第２正極は、放電用正極であり、放電反応のための触媒と、触媒を坦持した多孔性担体とで構成される触媒層を含む
ことを特徴とする請求項１１〜１４の何れか１つに記載の空気電池の製造方法。
【請求項１６】
前記活物質層は、前記集電体の一方側の面に形成されており、前記正極は放電用正極であり、放電反応のための触媒と、触媒を坦持した多孔性担体とで構成される触媒層を含み、
前記収容工程は、前記集電体において活物質層が形成された一方側の面に、放電用正極を対向させ、前記集電体の他方側の面を、外装容器で添着する
ことを特徴とする請求項１１〜１３の何れか１つに記載の空気電池の製造方法。
【請求項１７】
前記形成工程は、前記活物質層を、前記集電体の一方側の面に形成し、
前記正極は放電用正極であり、前記収容工程は、前記集電体の一方側の面に対向させ、前記集電体の他方側の面に、充電用正極を対向させ、
前記放電用正極は、放電反応のための触媒と、触媒を坦持した多孔性担体とで構成される触媒層を含む
ことを特徴とする請求項１０〜１３の何れか１つに記載の空気電池の製造方法。
【発明の詳細な説明】
【技術分野】
【０００１】
本開示は、多層構造体である容器によって外装された空気電池及びその製造方法に関し、特に、活物質の析出による負極の膨張から外装容器を保護する改良に関する。
【背景技術】
【０００２】
多層構造体により形成された外装容器としては、特許文献１に開示されたものがある。この外装容器は、空気電池の正極を収容する正極側ラミネートシートと、空気電池の負極を収容する負極側ラミネートシートからなる。正極側及び負極側のラミネートシートは多層構造体であり、その中の１つの層として、撥水性を有する膜を含む。
【０００３】
また特許文献２は、負極の自由端にスリットを形成した空気電池を開示する。
【０００４】
正極、負極の間の化学反応で生ずる反応生成物は、このスリットをすりぬけ、負極のうち、正極と対向しない面に向かう。化学反応による反応生成物を分散させるので、特許文献２の空気電池では、反応生成物の堆積が、負極と、正極との間に集中することはない。こうした分散により、反応生成物の堆積による応力が、正極である空気極や外装容器に作用しないようにする。
【先行技術文献】
【特許文献】
【０００５】
【特許文献１】特開２００４−２８８５７２号公報
【特許文献２】特開２０１７−４６４４号公報
【発明の概要】
【発明が解決しようとする課題】
【０００６】
ところで負極の活物質層を構成する活物質粒子は、充放電の過程で化学反応を繰り返す。そうした活物質粒子の化学反応は、負極全体において、均一に生ずるのではなく、電子伝導抵抗の寄与の小さいリード端子に近い部分で、高頻度に生じるという位置的な偏りがある。こうした、化学反応発生の位置的な偏りが、負極の一部の膨張を招く。特許文献１に記載された空気電池の外装容器は、ラミネートシートと、撥水層とを接合した構造になっており、その接合部分には充分な強度がない。そのため、負極の膨張により、一部に応力を受けると破断してしまうという問題がある。外装容器の内部には、電解液が収容されているため、応力による破断が微小なものであっても、その破断箇所から電解液が漏れ出てしまう。
【０００７】
特許文献２に記載されているように、負極にスリットを設けて、反応生成物の循環を促し、反応生成物の堆積箇所を分散することも考えられる。ところが、上記のように、化学反応の発生が、負極の一部の位置に集中すると、その位置で反応生成物が多く生成することで、スリットに目詰りが生じる恐れがある。スリットの目詰りにより、反応生成物の循環が滞ると、負極と、正極との間の反応生成物の堆積に歯止めがかからず、膨張した負極による応力が外装容器に作用するようになり、外装容器の破断及び液漏れを防止できないという問題がある。
【０００８】
本発明の目的は、充放電時における化学反応の発生箇所の集中を回避することができる空気電池を提供することである。
【課題を解決するための手段】
【０００９】
上記課題を解決することができる空気電池は、通気孔を有する層、及び、撥水性を有する層を含む多層構造体の外装容器に、電解液と、空気極である正極と、負極とを収容していて前記負極は、集電体と、前記集電体の一方端部に取り付けられたリード端子と、当該集電体の残りの部分に形成された活物質層とで構成され、前記活物質層は、前記集電体のうち、前記リード端子の取り付け位置側から離れる方向に向けて厚みが増加する部分を有することを特徴にしている。
【００１０】
上記課題を解決することができる空気電池の製造方法は、集電体の一方端部にリード端子を取り付け、残りの部分に活物質層を形成する形成工程、通気孔を有する層、及び、撥水性を有する層を含む多層構造体の外装容器に、負極と、正極とを収容する収容工程、前記外装容器に電解液を注入する注入工程を含み、
前記形成工程において前記活物質層を形成するにあたって、前記リード端子の取り付け位置側から離れる方向に向けて前記活物質層の厚みが増す部分を形成することを特徴にしている。
【発明の効果】
【００１１】
本開示において、前活物質層は、前記集電体のうち、前記リード端子の取り付け位置側から離れる方向に向けて厚みが増加するので、負極と、正極との間の電解液によるイオン伝導抵抗は、リード端子が取り付けられた部分の直近部分で最大となる。一方、リード端子から流れる電流の経路長は、リード端子直近部分で最小となり、リード端子から離れるに従って長くなる。電池内において負極から正極の各部へ流れる電流は、リード端子からの電流経路長に基づく電子伝導抵抗と、電解液のイオン伝導抵抗との、両方の寄与で決せられるので、リード端子直近では電流経路長が短く電子伝導抵抗が小さい反面、イオン伝導抵抗が高いのに対し、リード端子から遠いところでは電流経路長が長く電子伝導抵抗が大きい反面、イオン伝導抵抗が小さいという事実を考慮すると、リード端子の直近から正極へ流れる電流値と、リード端子より遠い場所から正極に流れる電流値との均衡を図ることができる。その結果、反応生成物の生成量も、リード端子近くの電解液と、リード端子から遠い電解液とにおいて均衡することになる。それ故、反応生成物は、負極全体において均一な頻度で発生する。そのため、活物質の堆積により負極が膨張する場合であっても、負極全体を、略均等な比率で膨張させることができる。負極膨張による応力は、負極全体に分散されるので、応力が外装容器の一部に集中して作用するなどして外装容器が破断することを回避することができ、電解液の漏洩を防止することができる。
【００１２】
また、本開示では、反応生成物を流動させ、分散させる代わりに、充放電反応の基となる電流の流れ易さを、負極全体で均等にしているので、反応生成物の目詰まり等に苛まれることはなく、外装容器の保護を持続することができる。
【図面の簡単な説明】
【００１３】
【図１】本開示の実施形態１に係る空気電池１００１を示す斜視図である。
【図２】空気電池１００１を構成部材に分解して示す分解図である。
【図３】空気電池１００１の断面図である。
【図４】負極集電体３０１、活物質層３０３、放電用正極集電体１０６を抜き出して示す図である。
【図５】空気電池１００１の製造工程を示す工程図である。
【図６】図６（ａ）〜（ｅ）は、実施形態１に係る空気電池１００１が製造される工程を示す図である。
【図７】図７（ａ）〜（ｆ）は、実施形態１に係るセパレーターケース４００を形成して、ケース内に活物質粒子３０２ｍ、バインダー３０２ｂを注入する工程を示す図である。
【図８】図８（ａ）は、実施形態２に係る２極式空気電池１００２の斜視図である。図８（ｂ）は、実施形態２に係る２極式空気電池１００２の断面図である。
【図９】図９（ａ）は、実施形態３に係る３極式空気電池１００３の斜視図である。図９（ｂ）は、実施形態３に係る３極式空気電池１００３の断面図である。
【図１０】図１０（ａ）は、第１の負極表面３１２に活物質層３４２、第２の負極表面３１３に活物質層３４３が形成された金属負極の断面図である。図１０（ｂ）、（ｃ）は、Ａ−Ａ´の線、Ｂ−Ｂ´の線で切断した断面図である。
【発明を実施するための形態】
【００１４】
以下、本開示の実施の形態に係る金属空気電池及びこの金属空気電池の製造方法について、図面を参照しつつ説明する。
【００１５】
（実施形態１）
１．１  空気電池の構成
図１は、亜鉛空気電池である空気電池１００１の外観を示す斜視図である。尚、説明の便宜上、空気電池１００１の上下方向をＺ軸方向、厚み方向をＸ軸方向、水平方向をＹ軸方向とする。以降の図でも、Ｘ軸方向、Ｙ軸方向、Ｚ軸方向をこの意味で使用する。
【００１６】
図２は、図１における空気電池１００１を構成部材に分解して示す分解図である。図３は、後述する負極用リード端子３１１が存在する位置で空気電池１００１をＸＺ平面で切断した場合の断面図である。
【００１７】
図２に示すように、第１の主壁５０１の内面５０１ｉには、撥水膜１０３と、放電用正極触媒層１０２と、放電用正極集電体１０１とが取り付けられている。放電用正極集電体１０１及び放電用正極触媒層１０２は、放電用正極１００を構成する。
【００１８】
第２の主壁５０６の内面５０６ｉには、放電用正極集電体１０６と、放電用正極触媒層１０７と、撥水膜１０８とが取り付けられている。放電用正極集電体１０６及び放電用正極触媒層１０７は、放電用正極１０５を構成する。放電用正極集電体１０１と、放電用正極集電体１０６との間には、負極集電体３０１、活物質層３０２、３０３を内包したセパレーターケース４００が設けられている。負極集電体３０１、活物質層３０２、３０３は金属負極３００を構成する。放電用正極集電体１０１、１０６、負極集電体３０１は、実質的に平行関係を維持しつつ、Ｘ軸方向に並べられている。
【００１９】
（放電用正極集電体１０１、１０６）
放電用正極集電体１０１、１０６は、それぞれ放電用正極リード端子１１１、１１２と電気的に接続されており、放電用正極触媒層１０２、１０７で生じた電荷を、図示しない外部回路に供給する。
【００２０】
（放電用正極触媒層１０２、１０７）
放電用正極触媒層１０２、１０７は、導電性の多孔性担体と、多孔性担体に担持された触媒とで構成され、酸素ガスと水と電子とが共存する三相界面を形成し、第１の主壁５０１に形成されたガス取込孔５０１ｈ、第２の主壁５０６に形成されたガス取込孔５０６ｈから酸素の供給を受けて、放電反応を進行させる。
【００２１】
（セパレーターケース４００）
セパレーターケース４００は、活物質、及び、その反応生成物を透過せず、電解液のみを透過する隔膜により構成される袋状体である。図３に示すようにセパレーターケース４００の底部４０９は、まち面になっており、上方端４０１、４０２が封止されている。
【００２２】
（負極集電体３０１）
負極集電体３０１は、その上方端部に負極用リード端子３１１が取り付けられ、セパレーターケース４００に収容される。
【００２３】
（活物質層３０２、３０３）
活物質層３０２、３０３は、図３に示すように負極集電体３０１の第１の負極表面３１２、第２の負極表面３１３のそれぞれと接触して形成される。活物質層３０２、３０３は、活物質粒子からなる多孔性の伝導材であり、活物質粒子の粒子間の空隙に電解液を浸透させることで、活物質粒子と電解液との接触界面を広く確保し、確保された接触界面で、活物質と、水酸化物イオン（ＯＨ-）とが関わる化学反応を生じさせる。
【００２４】
図４は、金属負極３００のうち、負極集電体３０１、活物質層３０３を抜き出して、放電用正極集電体１０６と共に示す。図４における「Ｆ（Ｚ）」は、Ｚ軸における任意の位置における活物質の厚みを規定する関数である。図４の一例では、Ｚ軸上の３つの位置（位置Ｚｎ、Ｚａ、Ｚｂ）のそれぞれの厚みとして、Ｆ（Ｚｎ）、Ｆ（Ｚａ）、Ｆ（Ｚｂ）が示されている。活物質層３０２、活物質層３０３の厚みは、それぞれ負極集電体３０１の第１の負極表面３１２、負極３１３から電解液の液面までの最短距離である。
【００２５】
図４において、負極用リード端子３１１の取り付け部の直近にあたる位置Ｚｎでは、負極用リード端子３１１の取り付け位置から負極集電体３０１を流れる電流の経路長が短く（Ｅｎ）電子伝導抵抗が小さい反面、活物質の厚みが小さく（図４におけるＦ（Ｚｎ）参照）、また、放電用正極集電体１０１との間隔が広く（図４におけるＤ−Ｆ（Ｚｎ）参照）、イオン伝導抵抗が大きくなる。
【００２６】
一方、位置Ｚｂでは、負極用リード端子３１１の取り付け位置からの負極集電体３０１を流れる電流の経路長が長く（Ｅｂ）、電子伝導抵抗が大きくなっている反面、活物質の厚みが大きく（図４におけるＦ（Ｚｂ）＞Ｆ（Ｚｎ）参照）、また、放電用正極集電体１０１との間隔が狭まっている（図４におけるＤ−Ｆ（Ｚｂ）参照）ため、イオン伝導抵抗が小さくなる。そのため、放電用正極集電体１０６の表面から負極用リード端子３１１の直近となる位置Ｚｎに至る経路Ｐａ１と、負極用リード端子３１１から離反した位置Ｚｂに至る経路Ｐａ２とでは、電流量が均衡している。
【００２７】
活物質層３０３における活物質の厚みは、負極用リード端子３１１の取付け位置から遠方に向かうにつれ漸次増大しており（Ｆ（Ｚｂ）＞Ｆ（Ｚａ）＞Ｆ（Ｚｎ））、放電用正極集電体１０６との間隔が狭めているから（Ｄ−Ｆ（Ｚｂ）＜Ｄ−Ｆ（Ｚａ）＜Ｄ−Ｆ（Ｚｎ））、負極用リード端子３１１の取り付け位置から離れた位置における電流の流れ易さが、Ｚ軸方向の複数の位置の何れかに偏るという、電流の流れ易さの位置的な偏りが抑制される。これにより、放電用正極集電体１０６の表面から負極集電体３０１の表面へ流れる電流量は、Ｚ軸方向の複数位置のそれぞれで均等に近づく。
【００２８】
活物質層３０２、３０３の厚みの測定方法は、Ｘ線トモグラフィーにより空気電池のＸＺ断面の断面観察を行うことで実測することができる。
【００２９】
１．２  放電時の化学反応
以下、空気電池１００１の放電時における化学反応について説明する。
金属負極３００では、放電用正極１００で生じた水酸化物イオンと、活物質層３０２、３０３の活物質粒子との化学反応が発生する。活物質粒子が亜鉛である場合、亜鉛が酸化され、ジンケートイオンが生成される。ジンケートイオンの生成過程で、電子が放出される。放出された電子は、金属負極３００から放電用正極１００に供給される。ジンケートイオンは、反応生成物である酸化亜鉛として析出する。
【００３０】
放電用正極集電体１０１では、図２に示す第１の主壁５０１のガス取込孔５０１ｈを通じて外部から取り込まれた酸素と、水と、金属負極３００から供給された電子とが反応して水酸化物イオンを生じさせる。
【００３１】
図４において、Ｚ軸上のＺｎからＺａまでの領域を第１領域３２１とし、ＺａからＺｂまでの領域を第２領域３２２とした場合、第１領域３２１では、電子伝導抵抗の寄与が小さく、イオン伝導抵抗の寄与が大きい。一方で、第２領域３２２では、電子伝導抵抗の寄与が大きく、イオン伝導抵抗の寄与が小さくなっている。そのため、反応生成物である酸化亜鉛の堆積は、負極用リード端子３１１から近い第１領域３２１、負極用リード端子３１１から遠い第２領域３２２のそれぞれで偏りなく発生し、反応生成物の堆積が、負極用リード端子３１１に近い部分に集中することはない。金属負極３００の膨張による応力が、複数の場所に分散されるので、外装容器５００の破断を避けることができる。
【００３２】
第１領域３２１のＺ軸方向（負極端子リード３１１を上にして、金属空気電池１００１を水平面に静置された状態の重力方向）の大きさは、負極集電体３０１のＺ軸方向において、負極リード端子３１１の取り付け位置からＺ軸方向の他端までの距離の１／２以下に定めることが好ましく、さらに１／４以下であることが好ましい。第２領域３２２のＺ軸方向の大きさは、負極リード端子３１１の取り付け位置からＺ軸方向の他端までの距離の１／２〜３／４に定めることが好ましい。
【００３３】
１．３  空気電池の製造方法
次に、金属空気電池１の製造方法について説明する。図５は、実施形態１に係る空気電池１００１の製造工程を示す工程図である。
【００３４】
ステップＳ１０１において、図６（ａ）の矢印ｏｖ１に示すように外装容器５００の第１の主壁５０１の内面５０１ｉに、撥水膜１０３を重ね合わせ、熱溶着することにより第１の主壁５０１と撥水膜１０３とを一体化する。
【００３５】
続くステップＳ１０２では、一体化された第１の主壁５０１及び撥水膜１０３に、図６（ｂ）の矢印ｏｖ２に示すように放電用正極触媒層１０２及び放電用正極集電体１０１を重ね合わせ、プレス加工に供することで、これらを一体構成にする。
【００３６】
電解液としてアルカリ性水溶液を使用する場合、耐腐食性の観点から、放電用正極集電体１０１は、ニッケル（Ｎｉ）、ステンレス（ＳＵＳ）などの金属素材の表面に対してニッケルメッキを施した材料を使用することが望ましい。メッシュ、エキスパンドメタル、パンチングメタル、金属粒子や金属繊維の焼結体、発泡金属などを使用することで放電用正極集電体１０１を多孔性とすることもできる。
【００３７】
放電用正極触媒層により担持される触媒としては、空気電池の技術分野で一般的に使用される触媒が使用でき、例えば、白金（Ｐｔ）、マンガン（Ｍｎ）、ランタン（Ｌａ）、チタン（Ｔｉ）、コバルト（Ｃｏ）等の１種以上の金属、または、鉄、ニッケル、チタン、銅、ルテニウム、セレン、タングステン、バナジウム、モリブデン、マンガン、ニオブなどの金属酸化物、金属水酸化物を用いることができる。撥水膜１０３の撥水性樹脂としては、例えばポリテトラフルオロエチレン（ＰＴＦＥ）が好ましい。
【００３８】
外装容器５００の第２の主壁５０６についても、同様の処理を行い、図６（ｃ）に示すように第２の主壁５０６に、撥水膜１０８、放電用正極触媒層１０７、放電用正極集電体１０６を一体にする。
【００３９】
放電用正極リード端子１１１、１１２は、アルミニウム、ニッケル、チタン、ステンレス、銅により構成されるリード本体（これらの合金でもよい）に、ポリイミド（ＰＩ）樹脂、ポリフェニレンサルファイド（ＰＰＳ）樹脂等からなる耐熱絶縁部を設けることで構成される。尚、負極用リード端子３１１も同じ構成である。
【００４０】
上記のステップＳ１０１、Ｓ１０２と並行して、ステップＳ１０３、Ｓ１０４を実行する。ステップＳ１０３では、底部にまち面がある袋状体のセパレーターケース４００を形成する。以下、セパレーターケース４００の形成過程を、詳細に説明する。
【００４１】
はじめに、セパレーターケース４００を形成するための多孔質性のフィルム素材を用意する。係るフィルム素材としては、熱溶着性フィルムのみからなる単層構造のもの、熱溶着性フィルムと、耐熱性基材とが積層された複層構造のものを使用することができる。
【００４２】
熱溶着性フィルムとしては、具体的には、ポリプロピレン（ＰＰ）、ポリビニルアルコール（ＰＶＡ）、ポリエチレン（ＰＥ）、ポリテトラフルオロエチレン（ＰＴＦＥ）等のポリオレフィン系樹脂材料を使用することができる。耐熱性基材としては、耐熱性を有する合成樹脂系材料を含むことが好ましく例えば、ナイロン、ポリエチレンテレフタラート（ＰＥＴ）、ポリブチレンテレフタラート（ＰＢＴ）などのポリオレフィン系樹脂を好適に用いることができる。
【００４３】
図７（ａ）のｆｄ１、ｆｄ２に示すように、フィルム素材４２０の左端４２１、右端４２２を折って、右端４２２を、左端４２１に重ね合わせて熱溶着することで、筒状にする。
【００４４】
次に、図７（ｂ）に示すように、筒状のフィルム素材４２０の下端４２３を矢印ｆｄ３に示すように折り曲げる。更に、図７（ｃ）に示すように、フィルム素材４２０の下端４２３において重なり合ったシート材４２４、４２５を矢印ｏｐ１、ｏｐ２に示すように開き、図７（ｄ）の矢印ｔｄ５、ｔｄ６に示すように、シート材４２４、４２５を折り曲げ重ね合わせて熱溶着することで、図３に示すセパレーターケース４００の底部４０９のまち面を完成させる。
【００４５】
更に、図７（ｅ）に示す左右の側部４２６、４２７を形成し、セパレーターケース４００を完成させる。セパレーターケース４００は、セパレーターケースの上方端４０１から底部のまち面に向かって、厚みが増す形状となる。底部にまち面があるセパレーターケース４００が完成すれば、ステップＳ１０４に移行する。
【００４６】
ステップＳ１０４では、セパレーターケース４００に、負極集電体３０１を挿入するのと共に、活物質層３０２、３０３の原材料となる活物質を注入する。具体的にいうと、図７（ｆ）に示すように負極用リード端子３１１が取り付けられた負極集電体３０１をセパレーターケース４００に挿入し、活物質粒子３０２ｍと、バインダー３０２ｂとを、セパレーターケース４００の上方端４０１から注入する。
【００４７】
バインダー３０２ｂとしては、ポリテトラフルオロエチレン（ＰＴＦＥ）、ポリフッ化ビニリデン（ＰＶＤＦ）を用いることができる。また、ゲル材を用いてもよい、
負極集電体３０１は、多孔性でかつ電子伝導性を有する材料によって形成することが望ましい。また、自己腐食抑制の観点からは、銅や錫等の水素過電圧の高い材料、又はステンレス等の金属素材表面に水素過電圧の高い材料によるメッキが施された材料を負極集電体３０１として用いることが望ましい。また、負極集電体３０１には、放電用正極集電体１０１、１０６と同様の材質、つまり、メッシュ、エキスパンドメタル、パンチングメタル、金属粒子又は金属繊維の焼結体、及び発泡金属等を好適に用いることができる。
【００４８】
活物質層３０２、３０３に含まれる活物質粒子として、還元状態の金属粒子を用いても、酸化状態の粒子を用いてもよい。還元状態の金属粒子としては、亜鉛（Ｚｎ）、マグネシウム（Ｍｇ）、アルミニウム（Ａｌ）、リチウム（Ｌｉ）といった金属の金属粉を用いる。活物質粒子が亜鉛（Ｚｎ）を含む場合、還元状態の金属亜鉛粒子を用いてもよいし、酸化状態の酸化亜鉛または水酸化亜鉛粒子を用いてもよい。尚、活物質金属粒子に限らす、ゲル状の活物質金属粒子をセパレーターケース４００に注入してもよい。また、活物質層３０２、３０３は、活物質粒子の他に、活物質粒子同士を結着させるバインダーや、活物質層の導電性を向上させる導電助剤を含んでいてもよい。バインダーおよび導電助剤は、特に限定されず、空気電池の技術分野で一般的に使用されるものから適宜選択すればよい。
【００４９】
活物質粒子３０２ｍと共にバインダー３０２ｂが注入されることで、底部４０９がまち面になっているセパレーターケース４００の内部で活物質が固形化してゆく。そうすると、負極用リード端子３１１から離間するにつれ、活物質が厚みを増すような形状で、活物質層３０２、３０３が形成される。このように注入した活物質の固形化が完了すれば、金属負極３００及びセパレーターケース４００が完成する。
【００５０】
金属負極３００が完成すると、ステップＳ１０５の工程を実行する。具体的にいうと、図６（ｄ）に示すように、第１の主壁の内面５０１ｉ、第２の主壁の内面５０６ｉとを対向させ、矢印ｂｄ１、ｂｄ２に示すようにセパレーターケース４００を挟み込む。
【００５１】
ステップＳ１０６では、電解液の注入と、セパレーターケース４００の封止を行う。具体的にいうと、図６（ｅ）の矢印ｉｊ１に示すように、セパレーターケース４００の上方端４０１からセパレーターケース４００内に電解液を注入し、金属負極３００を電解液に浸漬する。
【００５２】
電解液としては、アルカリ性水溶液、塩水、有機溶液等を利用することができる。
【００５３】
金属負極３００に導通する負極用リード端子３１１をセパレーターケース４００の上方端４０１から突出させた状態で、図６（ｅ）における上方端４０１の内側を熱溶着し、上方端４０１を封止する。
【００５４】
次いで、セパレーターケース４００を挟んで、第１の主壁５０１、第２の主壁５０６の左右両側の縁部５０２、５０３と、５０７、５０８と、下縁部５０４、５０９とを熱溶着し、一体化された状態にする。これにより、上部が開放した有底袋形状の外装容器５００を形成する。
【００５５】
また、放電用正極リード端子１１１、１１２、負極用リード端子３１１を外装容器５００の上方端５１１から突出させた状態で、図６（ｄ）における第１の主壁５０１の内面５０１ｉ、第２の主壁５０６の内面５０６ｉと、セパレーターケース４００の外面との間に電解液を注入する。最後に、セパレーターケース４００の上方端４０１の外面と、外装容器５００の上方端４０１の内面とを熱溶着することで外装容器５００を封止する。係るセパレーターケース４００の封止と、外装容器５００の封止とは、同時に行うことができる。
【００５６】
４．まとめ
図４の負極集電体３０１において、負極用リード端子３１１が取り付けられた部分の直近部分Ｚｎにおける活物質層３０３の厚みＺｎは、最小となる。一方、金属負極３００と、放電用正極１００との間隔Ｄ−Ｆ（Ｚｎ）は最大になるので、結果として、電解液によるイオン伝導抵抗は、負極用リード端子３１１の直近部分Ｚｎにおいて最大となる。負極用リード端子３１１から負極集電体３０１を流れる電流の経路長は、負極用リード端子３１１の取り付け部の直近にあたる位置Ｚｎに至る経路（Ｅｎ）で最小となる。逆に、負極用リード端子３１１から負極集電体３０１を流れる電流の経路長は、負極集電体３０１の他方端側の位置Ｚｂに至る経路（Ｅｂ）で最大となる。
【００５７】
一般に空気電池において負極から正極の各部へ流れる電流は、リード端子からの集電体上での電流経路長と、電解液のイオン伝導抵抗との両方の寄与で決せられる。空気電池１００１では、負極用リード端子３１１の直近となる位置Ｚｎに至る電流経路（Ｅｎ）の経路長が短い反面、放電用正極１００との間隔が大きく広がっていて（図中のＤ−Ｆ（Ｚｎ））、イオン伝導抵抗が高い。これに対し、負極用リード端子３１１の遠方となる位置Ｚｂに至る電流経路（Ｅｂ）は経路長が長い反面、放電用正極１００との間隔が狭められていて（図中のＤ−Ｆ（Ｚｂ））、イオン伝導抵抗が低い。
【００５８】
集電体上での電流経路長が大きい経路において、イオン伝導抵抗が低くなるよう、活物質層３０３に傾斜を設けているので、空気電池１００１は、負極用リード端子３１１の直近から放電用正極１００に流れる電流値と、負極用リード端子３１１より遠い場所から放電用正極１００に流れる電流値とを均衡させることができる。その結果、反応生成物の生成量も、リード端子近くの電解液と、リード端子から遠い電解液とにおいて均衡することになる。それ故、反応生成物は、負極全体において均一な頻度で発生する。
【００５９】
そのため、空気電池１００１では、活物質の堆積により金属負極３００が膨張する場合であっても、負極全体を、略均等な比率で膨張させることができる。負極膨張による応力は、負極全体に分散されるので、外装容器５００の破断を回避することができ、電解液の漏洩を防止することができる。
【００６０】
更に、本開示では、Ｚ軸負方向（空気電池１００１の下方）に近づくにつれ、活物質層３０２、活物質層３０３の厚みを大きくしているので、空気電池を起立姿勢で使用する際の安定性を向上させることができる。
【００６１】
（実施形態２）
実施形態１では、放電用正極１００、１０５の間に金属負極３００が配された金属空気電池を構成する。これに対し実施形態２では、放電用正極１００と金属負極３００が一対となった金属空気電池を構成する。
【００６２】
２．１  空気電池の構成
図８（ａ）は、実施形態２に係る空気電池１００２の斜視図であり、図８（ｂ）は、図３と同様の位置で、空気電池１００２を切断した場合の断面図である。
【００６３】
実施形態２では、図８（ｂ）に示すように、負極集電体３０１の第１の負極表面３１２側にのみ、活物質層３０２が形成されている。第２の負極表面３１３には、活物質層は形成されていない。第１の負極表面３１２に形成された活物質層３０２は、実施形態１に述べたものと同じであり、Ｚ軸方向の位置が進むにつれ、活物質の厚みを増す。第２の負極表面３１３は、負極活物質層が形成されておらず、代わりに、ラミネートシート５２１が添着されている。
【００６４】
２．２まとめ
放電用正極の形成箇所は、空気電池１００２のうち、第１の主壁５０１側のみになるので、空気電池１００２のラミネートシート５２１は、第１の主壁５０１側に配置された撥水膜１０３より強度に優れるため、ラミネートシート５２１側に衝撃が加わったとしても、空気電池１００２が損傷を受ける可能性は低い。これにより、空気電池１００２が衝撃を受けた際の破損リスクを低減させることができる。
【００６５】
（実施形態３）
実施形態１では、活物質層３０２、３０３のそれぞれに放電用正極１００、１０５を対向させたが、実施形態３では、活物質層３０３に充電用正極を対向させて、充放電機能を発揮する空気電池を構成する。実施形態３に係る空気電池は、図９（ｂ）に示すように、金属負極３００、放電用正極１００、充電用正極２００とを備えた３極式空気である。
【００６６】
３．１  空気電池の構成
図９（ａ）は、実施形態３に係る３極式空気電池１００３の斜視図である。図９（ｂ）は、３極式空気電池１００３の断面図である。図９（ｂ）に示すように、実施形態３の負極集電体３０１の第２の負極表面３１３は、充電用正極２００と対向している。図９（ｂ）に示すように、充電用正極２００は、充電用正極集電体２０１と、撥水膜２０２とで構成される。
【００６７】
（充電用正極集電体２０１）
充電用正極集電体２０１は、充電用正極リード端子２１１を介して、図示しない外部回路から充電反応に必要となる電荷の供給を受けることで、酸素（気相）、水（液相）、電子伝導体（固相）が共存する三相界面で充電反応を進行させる。この充電反応は、電解液であるアルカリ性水溶液に含まれる水酸化物イオン（ＯＨ-）から、酸素と水と電子とを生成する化学反応である。また、実施形態３では、図２に示された第２の主壁５０６に形成されたガス取込孔５０６ｈにガス排出孔としての機能を与えており（ガス排出孔５０６ｈと呼ぶ。）、充電用正極集電体２０１は、ガス排出孔５０６ｈを介して、充電反応により生成される酸素ガスの排出を促す。
【００６８】
（撥水膜２０２）
撥水膜２０２は、充電用正極集電体２０１と、外装容器５０１との間に配され、充電用正極２００を介した電解液の漏洩を抑制する。また充電反応により生成される酸素ガスなどのガスを電解液と分離し、ガス排出孔５０６ｈからの排出を促す。
【００６９】
３．２  充電時の化学反応
充電時では、金属負極３００の活物質層３０２、３０３において、亜鉛金属分子の析出反応が生じる。こうした析出反応により、活物質層３０２、３０３には、亜鉛金属分子が堆積し、負極活物質の体積が増える。
【００７０】
活物質層３０２、３０３は、実施形態１と同様、負極用リード端子３１１に近い部分で厚みが小さく、負極用リード端子３１１から遠ざかるにつれ、厚みが大きくなるという傾斜形状をなすので、析出反応の発生場所が、負極用リード端子３１１の取り付け位置に偏ることはない。亜鉛金属分子の堆積は、負極用リード端子３１１の取り付け位置から遠い、図９（ａ）に示す他方端部側の位置３０１ｅでも発生するので、活物質層３０２、３０３は全域にわたり、均等な比率で膨張する。
【００７１】
３．３  製造方法
次に、３極式空気電池１００３の製造方法について述べる。
【００７２】
３極式空気電池１００３の製造にあたっては、撥水膜２０２を第２の主壁５０６の内面に熱溶着により取り付け、充電用正極集電体２０１を、プレスにより第２の主壁５０６に取り付ける。
【００７３】
充電用正極２００は、多孔性でかつ電子伝導性を有する材料であることが望ましい。電解液としてアルカリ性水溶液を使用する場合、耐腐食性、充電反応に対する酸素発生触媒能の観点から、ニッケル（Ｎｉ）、あるいは、ステンレス（ＳＵＳ）などを使用することが望ましい。充電用正極２００として、メッシュ、エキスパンドメタル、パンチングメタル、金属粒子や金属繊維の焼結体、発泡金属などを使用することで充電用正極２００を多孔性とすることもできる。充電用正極２００は、表面に充電反応を促進する酸素発生触媒粒子を具備していてもよい。また、充電用正極リード端子２１１は、充電用正極リード端子２１１と同様の構成とすることができる。
【００７４】
３．４  まとめ
充電用正極２００と対向する活物質層３０３は、実施形態１と同様、負極用リード端子３１１から遠い位置では厚みが大きく、近い位置では厚みが小さく形成されているから、電流の流れ易さは、負極用リード端子３１１から遠い位置、近い位置の双方で均等になっており、析出反応による負極の膨張は、負極用リード端子３１１から遠い位置と、近い位置とで同等の頻度で発生する。負極の膨張による応力が分散されるので、充電反応における外装容器５００の破断を回避することができる。
【００７５】
また、活物質層３０３の厚みは、負極用リード端子３１１から遠い位置において大きくなっていて充電用正極２００はやや斜め上を向く。充電用正極の傾斜により、充電用正極２００による酸素の取り込みが効率化されるから、充電用正極２００における充電反応を促進することができる。
【００７６】
４．その他の変形例
本発明は、上記の実施形態に限定されない。以下に示すようにしてもよい。
【００７７】
（１）各実施形態における活物質層３０２、３０３の形状は、図３、図４に示した傾斜形状に限られない。図４において、第２領域３２２において最大となる活物質の厚みが、第１領域３２１において最大となる活物質の厚みを上回るのであれば、どのような形状であってもよい。第１領域３２１における活物質の厚みが、Ｚ軸方向にわたり全て均一であり、第２領域３２２の一部のみで、厚みが増えるものであってもよい。また第２領域３２２の最大の厚みが、第１領域３２１の最大の厚みを上回るのであれば、第１領域３２１の厚みは、図４においてＺｎの位置からＺａの位置までの途中で最大になっていてもよい。
【００７８】
（２）Ｚ軸方向の複数位置で金属負極３００を切断した場合の断面形状が、位置によって異なってもよい。変形例に係る金属負極の断面を、図１０（ａ）に示す。本図に示すように、本変形例に係る金属負極は、負極集電体３０１の第１の負極表面３１２の側に活物質層３４２、第２の負極表面３１３の側に活物質層３４３が形成されている。図１０（ｂ）、（ｃ）は、Ｚ軸正方向において、Ａ−Ａ´線、Ｂ−Ｂ´線で切断した断面図である。断面形状が異なるものの、図１０（ｃ）に示す活物質層３４２、３４３の断面積Ｓｇは、図１０（ｂ）に示す活物質層３４２、３４３の断面積Ｓｆよりも大きくなるように形成されている。活物質層３４２、３４３の断面積がこのように設定されているので、断面積の増大により負極用リード端子３１１から遠い位置３０１ｆを流れる電流量は、負極用リード端子３１１から近い位置３０１ｎ、その中間位置３０１ｍと変わらないものになる。断面積を大きくすることにより、負極用リード端子３１１から遠い位置での電流の流れ易さを確保するので、活物質層３４２、３４３を成形する際の形状の自由度が高まる。
【００７９】
（３）Ｚ軸正方向における活物質層３０２、３０３の傾斜形状は、単調増加関数Ｆ（Ｚ）をなすものでもよい。単調増加関数Ｆ（Ｚ）は、Ｆ（Ｚ）＝Ａ・Ｚ＋Ｂの形式の一次関数であり、係数Ａは、負極集電体３０１の抵抗率に応じた値に設定される。係数Ａを、放電用正極集電体１０１、負極集電体３０１の抵抗率に応じた値にすることで、負極集電体３０１と放電用正極集電体１０１との間のイオン伝導抵抗は、負極用リード端子３１１から遠ざかることによるオーミック損失を相殺するよう、単調減少する。オーミック損失を相殺するよう、イオン伝導抵抗を単調減少させることで、負極用リード端子３１１から遠ざかる位置を流れる電流量の確保が可能になる。
【００８０】
（４）実施形態１では、活物質の粉体をセパレーターケース４００に挿入して固形化することで活物質層３０２、３０３を得たが、活物質やその反応生成物を固形化することで、活物質の塊を得て、活物質の塊を図３、図５に示した傾斜形状に加工し、活物質層３０２、活物質層３０３を得てもよい。そうして得た活物質層３０２、活物質層３０３を負極集電体３０１に取り付け、底部にまち面がない袋状体であるセパレーターケースの上端開口から挿入して、電解液を注入した後、セパレーターケースの上端を封止する。金型成形や金属切削といった工程で、活物質層３０２、活物質層３０３を成形するので、活物質層３０２、活物質層３０３の成形精度を高めることができ、化学反応の発生頻度の偏りが抑制される。
【００８１】
（５）金属空気電池は、アルミニウム空気電池、鉄空気電池、マグネシウム空気電池、リチウム空気電池であってもよい。これらの空気電池には、電解液として水酸化ナトリウム水溶液、水酸化カリウム水溶液などのアルカリ性水溶液を用いることができる。マグネシウム空気電池の場合には、電解液に塩化ナトリウム水溶液を用いることができ、リチウム空気電池の場合には、有機性の電解液を用いることができる。電解液には、電解質以外の有機添加物や無機添加物が添加されてもよく、高分子添加物によりゲル化されていてもよい。
【００８２】
（６）本開示は上述した各実施形態に限定されるものではなく、請求項に示した範囲で種々の変更が可能であり、異なる実施形態にそれぞれ開示された技術的手段を適宜組み合わせて得られる実施形態についても本開示の技術的範囲に含まれる。
【産業上の利用可能性】
【００８３】
本開示は、電力供給装置の一つとして用いられる金属空気電池に広く利用可能である。
【符号の説明】
【００８４】
１００、１０５    放電用正極
１０１、１０６    放電用正極集電体
１０２、１０７    放電用正極触媒層
１０３、１０８    撥水膜
１１１、１１２    放電用正極リード端子
２００    充電用正極
２０１    充電用正極集電体
２０２    撥水膜
２１１    充電用正極リード端子
３００    金属負極
３０１    負極集電体
３０２、３０３    活物質層
３１１    負極用リード端子
４００    セパレーターケース
５００    外装容器
５２１    ラミネートシート
１００１、１００２    空気電池
１００３    ３極式空気電池
【図１】
2019204677.tif 000003
【図２】
2019204677.tif 000004
【図３】
2019204677.tif 000005
【図４】
2019204677.tif 000006
【図５】
2019204677.tif 000007
【図６】
2019204677.tif 000008
【図７】
2019204677.tif 000009
【図８】
2019204677.tif 000010
【図９】
2019204677.tif 000011
【図１０】
2019204677.tif 000012